ВОССТАНОВЛЕННАЯ КОЖА И СПОСОБ ЕЕ ИЗГОТОВЛЕНИЯ

3
1. Восстановленная кожа, отличающаяся тем, что выполнена в целом путем трехмерного переплетения коллагеновых волокон, полученных путем расщепления волокон кожаного материала, и имеет внешнюю плотность, составляющую до 0,35-1,4 г/см.
2. Кожа по п.1, отличающаяся тем, что в ее состав дополнительно входят додубливающее вещество и наполнитель, используемые в кожевенной промышленности.
3. Кожа по п.2, отличающаяся тем, что содержит компоненты со следующим весовым соотношением:
коллагеновых волокон, полученных путем расщепления волокон кожаного материала: 70-98%,
додубливающего вещества и/или наполнителя: 2-30%.
4. Способ подготовки восстановленной кожи по п.1, отличающийся тем, что включает этапы:
(1) подготовки коллагеновых волокон путем расщепления волокон кожаного материала,
(2) выкладки коллагеновых волокон,
(3) переплетения для получения плетенного кожаного материала,
(4) влажно-тепловой усадки плетеного кожаного материала для получения восстановленной кожи.
5. Способ по п.4, отличающийся тем, что включает по меньшей мере один этап обработки, выбранный из операций додубливания, наполнения, окраски, смягчения, отделки, наслаивания и ворсования.
6. Способ по п.4, отличающийся тем, что влажно-тепловая усадка на этапе (4) представляет собой усадку кипящей водой, паром или горячей прокаткой.
7. Способ по п.6, отличающийся тем, что температуру влажно-тепловой усадки определяют на основании температуры усадки плетенного кожаного материала на этапе (3), и при условии что, температура усадки составляет (N)°C, температуру влажно-тепловой усадки устанавливают в диапазоне от (N)°C до (N)°C+10°C.
8. Способ по п.4, отличающийся тем, что влажно-тепловая усадка на этапе (4) состоит в пропитке плетенного кожаного материала на этапе (3) при температуре окружающей среды или пропитке при нагревании в растворе, содержащем соль, поглощающую из кожи воду, для задания той же усадки, причем
температуру раствора, содержащего соль, поглощающую воду из кожи, определяют на основании температуры усадки плетенного кожаного материала на этапе (3), и при условии что, температура усадки составляет (N1)°C, температуру влажно-тепловой усадки устанавливают в диапазоне от (N1)°C до (N1)°C-80°C.
9. Способ по п.4, отличающийся тем, что влажно-тепловая усадка на этапе (4) состоит в том, что сначала плетенный кожаный материал на этапе (3) пропитывают раствором, содержащим соль, поглощающую воду из кожи, а затем выполняют паровое нагревание или обрабатывают горячим прокатыванием для задания той же усадки, причем
температуру для парового нагревания или обработки горячим прокатыванием определяют на основании температуры усадки плетенного кожаного материала на этапе (3), и при условии что, температура усадки составляет (N2)°C, температуру для влажно-тепловой усадки устанавливают в диапазоне от (N2)°C до (N2)°C-80°C.
10. Способ по пп.8 и 9, отличающийся тем, что соль, поглощающая воду из кожи, представляет собой по меньшей мере одну из следующих солей: литиевая соль, магниевая соль, кальциевая соль, соль йодистоводородной кислоты, бариевая соль и тиоциановокислая соль.